(57)【要約】【課題】汗や皮脂を吸収しても紫外線防御性能を維持し得るナノファイバシートを提供すること。【解決手段】本発明のナノファイバシートは、それぞれナノファイバを含む第１層と第２層との積層構造を有し、第１層が、紫外線防御剤を含有する水不溶性のポリマーから構成されるナノファイバを含み、第２層が、薬効成分を含有するナノファイバを含む。紫外線防御剤と薬効成分がそれぞれ別のナノファイバに含有されていることが好適である。【選択図】図１
2015044327.tif 000002
【特許請求の範囲】
【請求項１】
それぞれナノファイバを含む第１層と第２層との積層構造を有し、
第１層が、紫外線防御剤を含有する水不溶性のポリマーから構成されるナノファイバを含み、
第２層が、薬効成分を含有するナノファイバを含む、ナノファイバシート。
【請求項２】
前記第1層のナノファイバ間に液体を保持した状態での紫外線透過率と液体を保持しない状態でのナノファイバの紫外線透過率の比（Wet/Dry）が１００以下である請求項１に記載のナノファイバシート。
【請求項３】
紫外線防御剤と薬効成分がそれぞれ別のナノファイバに含有されている請求項１又は２に記載のナノファイバシート。
【請求項４】
第２層側の最外面に粘着剤が付与されている請求項１ないし３のいずれか一項に記載のナノファイバシート。
【請求項５】
薬効成分が消炎鎮痛剤である請求項１ないし４のいずれか一項に記載のナノファイバシート。
【請求項６】
紫外線防御剤が、無機粉体又は有機油性成分である請求項１ないし５のいずれか一項に記載のナノファイバシート
【請求項７】
薬効成分を含有するナノファイバを構成するポリマーが水溶性である請求項１ないし６のいずれか一項に記載のナノファイバシート。
【発明の詳細な説明】
【技術分野】
【０００１】
本発明は、ナノファイバシートに関する。
【背景技術】
【０００２】
消炎鎮痛剤に代表される薬効成分は、紫外線の照射によって分解するなど紫外線の影響を受けやすいものが多い。また、紫外線の照射によって生じた薬効成分の分解生成物に起因する人体への影響も知られている。したがって薬効成分を含む貼付剤を人体に長時間にわたり貼付する場合には、紫外線の遮蔽などの十分な対策を講じる必要がある。
【０００３】
ところで、ナノファイバシートは、これを皮膚に貼付しても皮膚への負担が少なく、長時間にわたり違和感なく貼付できるという利点がある。ナノファイバシートと紫外線との関係に関し、特許文献１には、１０〜１０００ｎｍの繊維径を有する不織布が紫外線遮断効果を有すると記載されている。また、特許文献２には、ナノファイバシートを構成するナノファイバにＵＶフィルター物質を含有させることが記載されている。
【先行技術文献】
【特許文献】
【０００４】
【特許文献１】特開２０１０−１００９５９号公報
【特許文献２】特表２０１１−５３０６６１号公報
【発明の概要】
【発明が解決しようとする課題】
【０００５】
しかし、ナノファイバシートを皮膚に長時間貼付していると、皮膚から生じた汗や皮脂がナノファイバ間の空隙に充填され、そのことに起因して紫外線が透過されやすくなり、ナノファイバ単独では紫外線の遮断効果が十分でなくなる。また、ナノファイバ中に紫外線防御剤と薬効成分が混在していると、両者の相互作用が懸念され、薬効成分の変性や、それに起因して副作用が生じる可能性がある。
【０００６】
したがって本発明の課題は、前述した従来技術が有する欠点を解消し得るナノファイバシートを提供することにある。
【課題を解決するための手段】
【０００７】
本発明は、それぞれナノファイバを含む第１層と第２層との積層構造を有し、
第１層が、紫外線防御剤を含有する水不溶性のポリマーから構成されるナノファイバを含み、
第２層が、薬効成分を含有するナノファイバを含む、ナノファイバシートを提供するものである。
【発明の効果】
【０００８】
本発明によれば、汗や皮脂を吸収しても紫外線防御性能を維持し得るナノファイバシートが提供される。更に、汗や皮脂を吸収可能なシートにすることにより、皮膚への密着性や追従性、長時間保持性を飛躍的に向上できるナノファイバシートが提供される。
【図面の簡単な説明】
【０００９】
【図１】図１は、エレクトロスピニング法を実施するための装置を示す模式図である。
【発明を実施するための形態】
【００１０】
以下本発明を、その好ましい実施形態に基づき説明する。本発明のナノファイバシートは、第１層と第２層との積層構造を有する。第１層及び第２層はいずれもナノファイバを含む。本発明のナノファイバシートは、第１層及び第２層の２層構造でもよく、あるいは、第１層及び第２層に加えて１層以上の他の層を有する多層構造でもよい。他の層は、第１層と第２層との間に位置していてもよく、あるいは第１層よりも外側又は第２層よりも外側に位置していてもよい。更に、第１層と第２層との間に、各層を構成するナノファイバが混在した混合層を形成してもよい。
【００１１】
ナノファイバを含む第１層及び第２層は、ナノファイバのみから構成されていることが好ましい。尤も、第１層及び第２層が、ナノファイバに加えて他の成分を含むことは妨げられない。本発明で用いることができるナノファイバは、その太さを円相当直径で表した場合、一般に１０〜３０００ｎｍ、特に１０〜１０００ｎｍのものである。ナノファイバの太さは、例えば走査型電子顕微鏡（ＳＥＭ）観察によって測定することができる。第１層に含まれるナノファイバの太さと、第２層に含まれるナノファイバの太さは同じでもよく、あるいは異なっていてもよい。
【００１２】
ナノファイバの長さは本発明において臨界的でなく、ナノファイバの製造方法に応じた長さのものを用いることができる。また、ナノファイバは、第１層及び／又は第２層において、一方向に配向した状態で存在していてもよく、あるいはランダムな方向を向いていてもよい。更に、ナノファイバは、一般に中実の繊維であるが、これに限られず例えば中空であってもよい。
【００１３】
第１層及び第２層においては、ナノファイバは、それらの交点において結合しているか、又はナノファイバどうしが絡み合っている。それによって、第１層及び第２層は、それ単独でシート状の形態を保持することが可能となる。ナノファイバどうしが結合しているか、あるいは絡み合っているかは、ナノファイバシートの製造方法によって相違する。
【００１４】
第１層と第２層とは、それらを構成するナノファイバの種類によって特徴付けられる。詳細には、第１層は、紫外線防御剤を含有する水不溶性のポリマーから構成されるナノファイバを含む。一方、第２層は、薬効成分を含有するナノファイバを含む。このような構成となっているナノファイバシートを、その第２層の側をヒトの皮膚等の対象物に貼付すると、第２層を構成するナノファイバに含まれる薬効成分が皮膚に吸収され、その薬効が発現する。その一方で、ナノファイバシートの貼付状態において外方側に位置する第１層は、それに含まれるナノファイバに含有される紫外線防御剤の作用によって紫外線を吸収し、紫外線を第２層にまで到達させにくくする。その結果、ナノファイバシートを長時間にわたって肌に貼付した結果、汗や皮脂がナノファイバの空隙に充填されて、ナノファイバそのものに起因する紫外線遮断効果が低下しても、第２層に含まれている薬効成分が紫外線による影響を受けづらくなる。
【００１５】
第１層において紫外線防御剤は、ナノファイバ内に含まれていてもよく、あるいはナノファイバの表面に存在していてもよい。紫外線防御剤の量は、紫外線の吸収作用を十分に発現させる観点から、ナノファイバシートの全体に対して    １質量％以上であることが好ましく、３質量％以上であることが更に好ましい。また、５０質量％以下であることが好ましく、３０質量％以下であることが更に好ましい。例えば紫外線防御剤の量は、ナノファイバシートの全体に対して    １質量％以上５０質量％以下であることが好ましく、３質量％以上３０質量％以下であることが更に好ましい。例えば液体クロマトグラフィー又は熱重量測定等によって測定することができる。
【００１６】
紫外線防御剤は、紫外線反射剤と紫外線吸収剤に分類される。紫外線反射剤としては例えば無機粉体などを用いることができる。紫外線吸収剤としては例えば有機油性成分などを用いることができる。これらの紫外線防御剤は１種を単独で又は２種以上を組み合わせて用いることができる。上述の紫外線防御剤に加えて、光化学反応の連鎖を停止する抗酸化タイプの光安定剤を使用することも可能である。その典型例は、トコフェロール（ビタミンＥ）及び油溶性アスコルビン酸誘導体（ビタミンＣ）である。
【００１７】
前記の無機粉体としては、例えば酸化亜鉛、酸化チタン、などが挙げられる。無機粉体の粒径は、ナノファイバの太さよりも小さくてもよく、あるいは大きくてもよい。無機粉体の一次粒径は、５ｎｍ以上であることが好ましく、２０ｎｍ以上であることが更に好ましい。また、５０μｍ以下であることが好ましく、１０μｍ以下であることが更に好ましい。例えば無機粉体の一次粒径は、５ｎｍ以上５０μｍ以下であることが好ましく、２０ｎｍ以上１０μｍ以下であることが更に好ましい。無機粉体の粒径は、レーザー回折散乱式粒度分布測定法による累積体積５０容量％における体積累積粒径のことである。
【００１８】
一方、前記の有機油性成分としては、メトキシケイヒ酸オクチル、ジメトキシベンジリデンジオキソイミダゾリジンプロピオン酸オクチル、ジエチルアミノヒドロキシベンゾイル安息香酸ヘキシル、ｔ−ブチルメトキシジベンゾイルメタン、オクチルトリアゾン、パラメトキシケイ皮酸２−エチルヘキシル等が挙げられる。
【００１９】
第１層に含まれるナノファイバは水不溶性のポリマーから構成される。水不溶性ポリマーのナノファイバを第１層に用いることで、本発明のナノファイバシートを長時間にわたって皮膚に貼付した場合であっても、発汗に起因するナノファイバの溶解が起こりにくく、シート形態が維持されるという有利な効果が奏される。この観点から、第１層に含まれるすべてのナノファイバが水不溶性ポリマーから構成されることが好ましいが、前記の有利な効果が損なわれない限り、第１層に含まれるすべてのナノファイバが水不溶性ポリマーから構成されることは要しない。第１層は、その全体が水不溶性であることが好ましい。
【００２０】
本明細書において「水不溶性ポリマー」とは、１気圧・２３℃の環境下において、ポリマー１ｇ秤量したのちに、１０ｇのイオン交換水に浸漬し、２４時間経過後、浸漬したポリマーの０．８ｇ以上が溶解しない性質を有する高分子化合物を言う。
【００２１】
水不溶性ポリマーとしては、例えばポリビニルブチラール（ＰＶＢ）樹脂、ポリビニルアルコール（ナノファイバ形成後に不溶化処理できる完全鹸化ポリビニルアルコール、架橋剤と併用することでナノファイバ形成後に架橋処理できる部分鹸化ポリビニルアルコール）、ポリ（Ｎ−プロパノイルエチレンイミン）グラフト−ジメチルシロキサン／γ−アミノプロピルメチルシロキサン共重合体等のオキサゾリン変性シリコーン、ツエイン（とうもろこし蛋白質の主要成分）、ポリエステル、ポリ乳酸（ＰＬＡ）、ポリアクリロニトリル樹脂、ポリメタクリル酸樹脂等のアクリル樹脂、ポリスチレン樹脂、ポリエチレンテレフタレート樹脂、ポリブチレンテレフタレート樹脂、ポリウレタン樹脂、ポリアミド樹脂、ポリイミド樹脂、ポリアミドイミド樹脂等が挙げられる。これらの水不溶性ポリマーは単独で又は２種以上を組み合わせて用いることができる。これらのうち、比較的安全な有機溶媒に可溶であり、かつナノファイバの成形性が良好な化合物であるポリビニルブチラール樹脂を用いることが好ましい。
【００２２】
第１層において、水不溶性ポリマーからなるナノファイバは、水不溶性ポリマー及び紫外線防御剤に加えて他の成分を含んでいてもよい。そのような成分としては、例えば、架橋剤、顔料、填料、界面活性剤、帯電防止剤、発泡剤等が挙げられる。特に、本発明のナノファイバシートを、ヒトの皮膚に貼付する場合、皮膚とナノファイバシートとの一体感を増す観点から、顔料によってナノファイバを着色して、ナノファイバシートの色を皮膚の色に近づけることが有利である。第１層においては、第２層に含まれる薬効成分が含まれることは妨げられないが、薬効成分に対する紫外線の影響を低減させる観点から、第１層には薬効成分が含まれていないことが好ましい。
【００２３】
第２層に含まれる薬効成分は、通常の皮膚外用剤に使用されるものであれば特に制限されず、水溶性成分及び脂溶性成分のいずれでもよい。特にその吸収が促進され薬効の増大が期待されるものとしては、例えば、消炎鎮痛剤、副腎皮質ホルモン等のホルモン剤、抗ヒスタミン剤、抗真菌剤、ビタミン剤、収斂剤、金属イオン封鎖剤、催眠・鎮静剤、抗精神病・抗癲癇剤、抗パーキンソン病剤、強心剤、抗不整脈剤、抗狭心症剤、抗高血圧剤、鎮痛剤、引赤発泡剤、皮膚軟化剤、発汗防止・防臭剤、頭髪用剤、プロスタグランジン類、美白剤等が挙げられる。これらの薬効成分は１種を単独で又は２種以上を組み合わせて用いることができる。
【００２４】
薬効成分の具体例としては、酸性ムコポリサッカライド、カミツレ、セイヨウトチノキ、イチョウ、ハマメリエキス、ビタミンＥ、ニコチン酸誘導体及びアルカロイド化合物から選択される血行促進剤；セイヨウトチノキ、フラボン誘導体、ナフタリンスルホン酸誘導体、アントシアニン、ビタミンＰ、キンセンカ、コンコリット酸、シラノール、テルミナリア、ビスナガ及びマユスから選択されるむくみ改善剤；アミノフィリン、茶エキス、カフェイン、キサンチン誘導体、イノシット、デキストラン硫酸誘導体、セイヨウトチノキ、エスシン、アントシアニジン、有機ヨウ素化合物、オトギリ草、シモツケ草、スギナ、マンネンロウ、朝鮮人参、セイヨウキヅタ、チオムカーゼ及びヒアルウロニダーゼから選択されるスリム化剤；ケトプロフェン（（Ｒ，Ｓ）−２−（３−ベンゾイルフェニル）プロパン酸）、インドメタシン、ジクロフェナック、ｄｌ−カンフル、フルルビプロフェン、トウガラシエキス、ピロキシカム、フェルビナック、サリチル酸メチル及びサリチル酸グリコールから選択される鎮痛剤；ポリオール類、セラミド類及びコラーゲン類から選択される保湿剤；プロテアーゼからなるピーリング剤；チオグリコール酸カルシウムからなる除毛剤；及びγ−オリザノールからなる自律神経調節剤、その他にアスナロ、キキョウ根、ユーカリ、シラカバ、ショウキョウ、ユズ等のエキス類、トラネキサム酸、アラントイン、グリチルレチン酸ステアリル、ナイアシンアミド、Ｌメントール、ビタミンＣ等のビタミン類等が挙げられる。
【００２５】
第２層において薬効成分は、ナノファイバ内に含まれていてもよく、あるいはナノファイバの表面に存在していてもよい。薬効成分の量は、十分な薬効を発現させる観点から、ナノファイバシートの全体に対して一般に１質量％以上であることが好ましく、３質量％以上であることが更に好ましい。また、７０質量％以下であることが好ましく、５０質量％以下であることが更に好ましい。例えば薬効成分の量は、ナノファイバシートの全体に対して１質量％以上７０質量％以下であることが好ましく、３質量％以上５０質量％以下であることが更に好ましい。薬効成分の量は、例えば液体クロマトグラフィー又は熱重量測定等によって測定することができる。
【００２６】
第２層においては、第１層に含まれる紫外線防御剤が含まれることは妨げられないが、薬効成分に対する紫外線の影響を低減させる観点から、第２層には紫外線防御剤が含まれていないことが好ましい。特に、紫外線防御剤と薬効成分がそれぞれ別のナノファイバに含有されており、紫外線防御剤を含有するナノファイバは第１層にのみ含まれており、かつ薬効成分を含有するナノファイバは第２層にのみ含まれていることが好ましい。
【００２７】
第２層において、薬効成分を含有するナノファイバを構成するポリマーは、水溶性でもよく、あるいは水不溶性でもよい。ナノファイバシートの貼付状態において、ナノファイバに含有されている薬効成分が、発汗に起因して皮膚から効率よく吸収される観点からは、水溶性ポリマーからナノファイバが構成されていることが好ましい。本明細書において水溶性ポリマーとは、１気圧・２３℃の環境下において、ポリマー１ｇを秤量したのちに、１０ｇのイオン交換水に浸漬し、２４時間経過後、浸漬したポリマーの０．５ｇ以上が溶解する性質を有する高分子化合物を言う。
【００２８】
水溶性ポリマーとしては、例えばプルラン、ヒアルロン酸、コンドロイチン硫酸、ポリ−γ−グルタミン酸、変性コーンスターチ、β−グルカン、グルコオリゴ糖、ヘパリン、ケラト硫酸 等のムコ多糖、ペクチン、キシラン、リグニン、グルコマンナン、ガラクツロン、サイリウムシードガム、タマリンド種子ガム、アラビアガム、トラガントガム、変性コーンスターチ、大豆水溶性多糖、アルギン酸、カラギーナン、ラミナラン、寒天(アガロース)、フコイダン、メチルセルロース、ヒドロ キシプロピルセルロース、ヒドロキシプロピルメチルセルロース等の天然高分子；ポリビニルピロリドン（ＰＶＰ）、部分鹸化ポリビニルアルコール、低鹸化ポリビニルアルコール、ポリエチレンオキサイド、ポリアクリル酸ナトリウム等の合成高分子などが挙げられる。これらの水溶性ポリマーは単独で又は２種以上を組み合わせて用いることができる。これらの水溶性ポリマーのうち、ナノファイバの調製が容易である観点から、ポリビニルピロリドン、プルラン、部分鹸化ポリビニルアルコール、低鹸化ポリビニルアルコール、ポリエチレンオキサイド等の合成高分子を用いることが好ましい。一方、水不溶性ポリマーを用いる場合には、第１層に用いられる水不溶性ポリマーと同様のものを用いればよい。
【００２９】
第２層において、水溶性ポリマーからなるナノファイバは、水溶性ポリマー及び薬効成分に加えて他の成分を含んでいてもよい。そのような成分としては、第１層に含まれる水不溶性ポリマーからなるナノファイバに関して説明した成分と同様の成分が挙げられる。
【００３０】
第２層には、水溶性ポリマーからなり、かつ薬効成分を含有するナノファイバが含まれていることが好ましいが、薬効成分を含有せず、かつ水溶性ポリマーからなるナノファイバが含まれていてもよい。あるいは、薬効成分を含有せず、かつ水不溶性ポリマーからなるナノファイバが含まれていてもよい。発汗によって第２層を首尾よく溶解させる観点からは、第２層は、水溶性ポリマーからなるナノファイバのみから構成されていることが好ましい。つまり第２層は、その全体が水溶性であることが好ましい。
【００３１】
また、薬効成分を含有した第２層は、特にエレクトロスピニング法により作製されることが好ましい。その理由は、エレクトロスピニング法は溶液状態から瞬時に乾燥固化された繊維を得ることが可能なため、一般的に結晶として存在する薬効成分を非晶状態のまま繊維中に含有させることができるからである。これによって、薬効成分の肌からの吸収が一層高まることが期待される。このように、薬効成分が非晶状態で含有された場合には、反応性も向上することが予想されるので、薬効成分と紫外線防御剤をそれぞれ別のファイバーに含有することは相互作用を防止する観点からも更に重要になる。
【００３２】
第１層及び第２層を有する本発明のナノファイバシートは、その厚みが、１μｍ以上、特に５μｍ以上であることが好ましく、１０００μｍ以下５００μｍ以下であることが更に好ましい。例えばナノファイバシートの厚みは、１μｍ以上１０００μｍ以下であることが好ましく、５μｍ以上５００μｍ以下であることが更に好ましい。ナノファイバシートの厚みは、接触式の膜厚計ミツトヨ社製ライトマチックＶＬ−５０Ａ（Ｒ５ｍｍ超硬球面測定子）を使用することによって測定することができる。測定時にシートに加える荷重は０．０１Ｐａとする（以下、この装置を用いた厚みの測定条件は、これと同じである）。
【００３３】
ナノファイバシート全体の厚みは上述のとおりであるところ、第１層及び第２層それぞれの厚みは以下のとおりであることが好ましい。第１層に関しては、０．５μｍ以上１００μｍ以下であることが好ましく、１μｍ以上７０μｍ以下であることが更に好ましい。第２層に関しては、１μｍ以上９００μｍ以下であることが好ましく、５μｍ以上４３０μｍ以下であることが更に好ましい。第１層及び第２層の厚みは、両層を分離可能な場合は分離して前述の接触式の膜厚計で測定することができる。一方、分離が困難な場合には、きれいなシート断面を作製し、顕微鏡観察画像から求めてもよい。
【００３４】
本発明のナノファイバシートは、微細繊維であるナノファイバの作用によって、それ自身で紫外線遮断効果を有する。紫外線遮断効果の程度は、ナノファイバシートにおける第１層のナノファイバ間に液体を保持した状態（以下、Wet時とも言う。）での紫外線透過率が、好ましくは２０％以下、更に好ましくは１０％以下である。更にWet時の紫外線透過率と、液体を保持しない状態（以下、Dry時とも言う。）でのナノファイバの紫外線透過率の比（Wet/Dry）が、好ましくは１００以下、更に好ましくは７０以下である。紫外線透過率は以下の方法で測定される。まず、ナイロンフィルム（ユニチカ社製EMBLEM-ON、厚み２５μｍ）をブランクとして使用し、Dry時は、前述のナイロンフィルムにナノファイバシートの第１層を重ねて装置にセットして測定する。一方Wet時は、ナイロンフィルムの上に界面活性剤を２質量％含有する水溶液を滴下したのち、ナノファイバシートの第１層を貼り付けて測定する。ここで使用する界面活性剤は特に限定されないが、非イオン系界面活性剤が好ましい。活性剤含有水溶液の量はナノファイバシート１ｃｍ２当たり０．０５ｇとする。この状態下に、日立製の分光光度計 U-3310を用いて紫外線透過率を測定する。
【００３５】
本発明のナノファイバシートは、その第２層側の最外面に粘着剤が付与されていることが好ましい。粘着剤の付与によって、ナノファイバシートと皮膚との密着性が向上し、長時間にわたってナノファイバシートが皮膚に貼着した状態を保つことができる。粘着剤としては、例えばオキサゾリン変成シリコーン、アクリル樹脂系接着剤、オレフィン樹脂系接着剤、合成ゴム系の粘着剤等が挙げられる。これらの粘着剤は１種を単独で、又は２種以上を組み合わせて用いることができる。
【００３６】
粘着剤は、ナノファイバシートの第２層側の最外面の全面にわたって連続して施されていてもよいが、ナノファイバシートが有する特徴を最大限発揮させる観点からは、必要最小限の量でもって施されていることが好ましい。この目的のために、粘着剤は、ナノファイバシートの第２層側の最外面上に不連続に形成されていることが好ましい。粘着剤を不連続に形成する態様としては、例えば（ｉ）前記最外面上に粘着剤を散点状に分散配置する態様や、（ii）前記最外面上にナノファイバ状の粘着剤を堆積させる態様などが挙げられる。
【００３７】
粘着剤を付与する態様が前記の（ｉ）及び（ii）のいずれの場合であっても、粘着剤の厚みは、１０ｎｍ以上１００μｍ以下、特に５０ｎｍ以上５０μｍ以下であることが好ましい。粘着剤の厚みは、接触式の膜厚計ミツトヨ社製ライトマチックＶＬ−５０Ａを使用することによって測定することができる。
【００３８】
ナノファイバシートにおける第２層側の最外面に前記粘着剤が付与されていることに加えて、又はそれに代えて、第１層側の最外面に基材層が設けられていてもよい。基材層は、ナノファイバシートの取り扱い性を高める目的で用いられる。具体的には、基材層は、ナノファイバシートの剛性を高める（コシを強くする）目的で用いられる。ナノファイバシートが基材層を有することで、第１層及び第２層のみでは剛性が低く、コシが弱くなりがちなナノファイバシートを、例えばヒトの皮膚等の対象物に貼付するときの操作性が良好になる。
【００３９】
ナノファイバシートが適度な剛性を有するようになる観点から、基材層は、そのテーバーこわさが０．０１ｍＮｍ以上０．４ｍＮｍ以下、特に０．０１ｍＮｍ以上０．２ｍＮｍ以下であることが好ましい。テーバーこわさは、ＪＩＳ  Ｐ８１２５に規定される「こわさ試験方法」により測定される。
【００４０】
テーバーこわさとともに、基材層の厚みも、ナノファイバシートの取り扱い性に影響を及ぼす。この観点から、基材層の厚みは、該基材層１２の 材質にもよるが、５μｍ以上５００μｍ以下、特に１０μｍ以上３００μｍ以下であることが好ましい。基材層の厚みは、接触式の膜厚計ミツトヨ社製ライトマチック ＶＬ−５０Ａを使用することによって測定することができる。
【００４１】
基材層は、ナノファイバシートの第１層側の最外面において剥離可能に積層されていることが好ましい。このような構成とすることで、ナノファイバシートを、例えばヒトの皮膚に貼付した後に、基材層をナノファイバシートの第１層側から剥離除去して、第１層及び第２層を、ヒトの皮膚上に残すことが可能になるという利点がある。
【００４２】
基材層としては、例えばポリオレフィン系の樹脂やポリエステル系の樹脂を始めとする合成樹脂製のフィルムを用いることができる。基材層を、ナノファイバシートの第１層側に対して剥離可能に積層する場合には、フィルムにおける第１層側との対向面に、シリコーン樹脂の塗布やコロナ放電処理などの剥離処理を施しておくことが、剥離性を高める観点から好ましい。フィルムの厚みやテーバーこわさは、先に述べた範囲に設定することが好ましい。
【００４３】
基材層としては、通気性を有するシートを用いることもできる。通気性を有するシートを用いることで、上述したシリコーン樹脂の塗布等の剥離処理をことさら行わなくても、基材層を剥離可能に積層することができる。この場合、基材層の通気性は、ＪＩＳ  Ｐ８１１７に 規定される透気抵抗度（ガーレー）で表して、３０秒／１００ｍｌ以下、特に２０秒／１００ｍｌ以下、とりわけ０．０１〜２０秒／１００ｍｌであることが好ましい。通気性を有するシートとしては、例えばメッシュシート；不織布、織布、編み地、紙などの繊維シート；及びそれらの積層体などを用いることができる。繊維シートを構成する繊維としては、繊維形成性の合成樹脂からなる繊維や、コットン及びパルプなどのセルロース系の天然繊維を用いることができる。繊 維シートの坪量は、強度や取り扱い性を考慮して、０．１ｇ／ｍ2以上１００ｇ／ｍ2以下、特に０．５ｇ／ｍ2以上５０ｇ／ｍ2以下であることが好ましい。一方、通気性を有するシートとしてメッシュシートを用いる場合には、メッシュの目開きは、透気抵抗度が上述した範囲であることを条件として、２０メッシュ／インチ以上２００メッシュ／インチ以下、特に５０メッシュ／インチ以上１５０メッシュ／インチ以下とすることが好ましい。また、メッシュの線径は、１０μｍ以上２００μｍ以下、特に３０μｍ以上１５０μｍ以下であることが好ましい。メッシュシートを構成する材料として は、上述したフィルムを構成する材料と同様のものを特に制限なく用いることができる。
【００４４】
本発明のナノファイバシートは、例えばエレクトロスピニング法を用い、平滑な基板の表面にナノファイバを堆積させることで好適に製造することができる。この場合、まず基板の表面に、紫外線防御剤を含有する水不溶性のポリマーから構成されるナノファイバを含む第１層を形成し、次に第１層の上に、薬効成分を含有するナノファイバを含む第２層を形成する。
【００４５】
図１には、エレクトロスピニング法を実施するための装置３０が示されている。この構造の装置３０は、水不溶性層及び水溶性層のいずれの形成にも用いられる。エレクトロスピニング法を実施するためには、シリンジ３１、高電圧源３２、導電性コレクタ３３を備えた装置３０が用いられる。シリンジ３１は、シリンダ３１ａ、ピストン３１ｂ及びキャピラリ３１ｃを備えている。キャピラリ３１ｃの内径は１０〜１０００μｍ程度である。シリンダ３１ａ内には、第１層を構成するナノファイバの原料となるポリマーの溶液が充填されている。この溶液の溶媒は、ポリマーの種類に応じ、水若しくは有機溶媒、又は水及び水と相溶性のある有機溶媒の混合溶媒とする。高電圧源３２は、例えば１０〜４０ｋＶの直流電圧源である。高電圧源３２の正極はシリンジ３１におけるポリマー溶液と導通している。高電圧源３２の負極は接地されている。導電性コレクタ３３は、例えば金属製の板であり、接地されている。シリンジ３１におけるキャピラリ３１ｃの先端と導電性コレクタ３３との間の距離は、例えば３０〜３００ｍｍ程度に設定されている。図１に示す装置３０は、大気中で運転することができる。運転環境に特に制限はなく、温度２０〜４０℃、湿度１０〜５０％ＲＨとすることができる。
【００４６】
シリンジ３１と導電性コレクタ３３との間に電圧を印加した状態下に、シリンジ３１のピストン３１ｂを徐々に押し込み、キャピラリ３１ｃの先端からポリマーの溶液を押し出す。押し出された溶液においては、溶媒が揮発し、溶質であるポリマーが固化しつつ、電位差によって伸長変形しながらナノファイバを形成し、導電性コレクタ３３に引き寄せられる。このとき、導電性コレクタ３３の表面に基材層（図示せず）となるべきシートを配置しておくことで、該基材層の表面に水不溶性ポリマーのナノファイバを堆積させることができる。このようにして形成された水不溶性ポリマーのナノファイバは、その製造の原理上は、無限長の連続繊維となる。
【００４７】
上述のポリマーの溶液としては、例えば繊維形成後の処理によって水不溶性となる水溶性のポリマーを含む水溶液を用いることができる。この水溶液には、紫外線防御剤を含有させておく。繊維形成後の処理によって水不溶性となる水溶性のポリマーとしては、完全鹸化ポリビニルアルコールを用いることができる。完全鹸化ポリビニルアルコールは水溶性であるととともに、これを加熱することによって水不溶性に変化するからである。したがって、上述のエレクトロスピニング法によって水不溶性の第１層を形成した後、あるいはナノファイバシート全体を製造した後に、加熱を行うことで、完全鹸化ポリビニルアルコールからなる水不溶性ポリマーを含有するナノファイバを含む水不溶性層が得られる。加熱条件は、温度６０〜３００℃、時間１〜２００分であることが好ましい。
【００４８】
また、上述のポリマーの溶液として、有機溶媒に溶解する水不溶性ポリマーが有機溶媒に溶解した溶液が挙げられる。この溶液には、紫外線防御剤を含有させておく。有機溶媒と水不溶性ポリマーとの組み合わせとしては、例えばポリビニルブチラール等とエタノールとの組み合わせ、ポリ乳酸とクロロホルムの組み合わせ、オキサゾリン変成シリコーンとエタノールとの組み合わせ等が挙げられる。
【００４９】
第１層が形成されたら、エレクトロスピニング法を一旦停止し、次に水溶性ポリマー又は水不溶性ポリマーが溶解してなる溶液を用いて再びエレクトロスピニング法を行う。この溶液には、薬効成分を含有させておく。２回目のエレクトロスピニング法は、第１層を構成する水不溶性ポリマーのナノファイバの堆積面に対して行う。２回目のエレクトロスピニング法は、１回目のエレクトロスピニング法と同様の条件で行うことができる。このようにして、第１層上に第２層を形成することができる。この場合、エレクトロスピニング法を行う条件によっては、第１層と第２層とが明確に区別できるように両層が形成され、あるいは第１層と第２層との間に、各層を構成するナノファイバが混在した混合層が形成されることもある。
【００５０】
このようにして得られたナノファイバシートは、例えばヒトの皮膚、非ヒト哺乳類の皮膚などに貼付させて用いることができる。この場合、ナノファイバシートにおける第２層側を貼付対象面に対向させ、第１層側が外方を向くように貼付を行う。このように貼付を行うことで、第１層に含まれる紫外線防御剤によって外部からの紫外線が防御されるので、第２層に含まれる薬効成分が紫外線によって受ける影響を低減させることができる。
【００５１】
以上、本発明をその好ましい実施形態に基づき説明したが、本発明は前記実施形態に制限されない。例えば前記実施形態においては、ナノファイバの製造方法として、エレクトロスピニング法を採用した場合を例にとり説明したが、ナノファイバの製造方法はこれに限られない。
【００５２】
また、図１に示すエレクトロスピニング法においては、形成されたナノファイバが板状の導電性コレクタ３３上に堆積されるが、これに代えて導電性の回転ドラムを用い、回転する該ドラムの周面にナノファイバを堆積させるようにしてもよい。
【００５３】
本発明は、上述した実施形態に関し、更に以下のナノファイバシートを開示する。
＜１＞
それぞれナノファイバを含む第１層と第２層との積層構造を有し、
第１層が、紫外線防御剤を含有する水不溶性のポリマーから構成されるナノファイバを含み、
第２層が、薬効成分を含有するナノファイバを含む、ナノファイバシート。
【００５４】
＜２＞
前記第１層のナノファイバ間に液体を保持した状態での紫外線透過率と液体を保持しない状態でのナノファイバの紫外線透過率の比（Wet/Dry）が１００以下である＜１＞に記載のナノファイバシート。
＜３＞
前記第１層のナノファイバ間に液体を保持した状態での紫外線透過率が、好ましくは２０％以下、更に好ましくは１０％以下である＜１＞又は＜２＞に記載のナノファイバシート。
＜４＞
紫外線防御剤と薬効成分がそれぞれ別のナノファイバに含有されている＜１＞ないし＜３＞のいずれか一項に記載のナノファイバシート。
＜５＞
第２層側の最外面に粘着剤が付与されている＜１＞ないし＜４＞のいずれか一項に記載のナノファイバシート。
＜６＞
粘着剤として、例えばオキサゾリン変成シリコーン、アクリル樹脂系接着剤、オレフィン樹脂系接着剤、合成ゴム系の粘着剤等が挙げられる。これらの粘着剤は１種を単独で、又は２種以上を組み合わせて用いる＜５＞に記載のナノファイバシート。
【００５５】
＜７＞
粘着剤は、ナノファイバシートの第２層側の最外面上に不連続に形成されており、
粘着剤を不連続に形成する態様として、（ｉ）前記最外面上に粘着剤を散点状に分散配置する態様、又は（ii）前記最外面上にナノファイバ状の粘着剤を堆積させる態様を用いる＜５＞又は＜６＞に記載のナノファイバシート。
＜８＞
粘着剤の厚みは、１０ｎｍ以上１００μｍ以下、特に５０ｎｍ以上５０μｍ以下であることが好ましい＜５＞ないし＜７＞のいずれか一項に記載のナノファイバシート。
＜９＞
薬効成分が消炎鎮痛剤である＜１＞ないし＜８＞のいずれか一項に記載のナノファイバシート。
＜１０＞
薬効成分の量は、ナノファイバシートの全体に対して一般に１質量％以上であり、３質量％以上であることが更に好ましく、７０質量％以下であることが好ましく、５０質量％以下であることが更に好ましく、
薬効成分の量は、ナノファイバシートの全体に対して１質量％以上７０質量％以下であることが好ましく、３質量％以上５０質量％以下であることが更に好ましい＜１＞ないし＜９＞のいずれか一項に記載のナノファイバシート。
＜１１＞
薬効成分が、非晶状態のままナノファイバに含有されている＜１＞ないし＜１０＞のいずれか一項に記載のナノファイバシート。
【００５６】
＜１２＞
紫外線防御剤が、無機粉体又は有機油性成分である＜１＞ないし＜１１＞のいずれか一項に記載のナノファイバシート
＜１３＞
紫外線防御剤の量は、ナノファイバシートの全体に対して１質量％以上であることが好ましく、３質量％以上であることが更に好ましく、５０質量％以下であることが好ましく、３０質量％以下であることが更に好ましく、
紫外線防御剤の量は、ナノファイバシートの全体に対して１質量％以上５０質量％以下であることが好ましく、３質量％以上３０質量％以下であることが更に好ましい＜１＞ないし＜１２＞のいずれか一項に記載のナノファイバシート。
＜１４＞
紫外線防御剤は、紫外線反射剤と紫外線吸収剤に分類され、
紫外線反射剤としては、無機粉体を用い、
紫外線吸収剤としては、有機油性成分を用いる＜１＞ないし＜１３＞のいずれか一項に記載のナノファイバシート。
＜１５＞
無機粉体として、酸化亜鉛、酸化チタン、炭酸カルシウム、タルク等の粘土鉱物を用いる＜１４＞に記載のナノファイバシート。
＜１６＞
無機粉体の一次粒径は、５ｎｍ以上であることが好ましく、２０ｎｍ以上であることが更に好ましく、５０μｍ以下であることが好ましく、１０μｍ以下であることが更に好ましく、
無機粉体の一次粒径は、５ｎｍ以上５０μｍ以下であることが好ましく、２０ｎｍ以上１０μｍ以下であることが更に好ましい＜１４＞又は＜１５＞に記載のナノファイバシート。
【００５７】
＜１７＞
有機の油性成分として、メトキシケイヒ酸オクチル、ジメトキシベンジリデンジオキソイミダゾリジンプロピオン酸オクチル、ジエチルアミノヒドロキシベンゾイル安息香酸ヘキシル、ｔ−ブチルメトキシジベンゾイルメタン、オクチルトリアゾン、パラメトキシケイ皮酸２−エチルヘキシルを用いる＜１４＞に記載のナノファイバシート。
＜１８＞
第１層において、水不溶性ポリマーからなるナノファイバは、水不溶性ポリマー及び紫外線防御剤に加えて他の成分を含んでおり、
前記他の成分として、架橋剤、顔料、填料、界面活性剤、帯電防止剤又は発泡剤を用いる＜１＞ないし＜１７＞のいずれか一項に記載のナノファイバシート。
＜１９＞
薬効成分を含有するナノファイバを構成するポリマーが水溶性である＜１＞ないし＜１８＞のいずれか一項に記載のナノファイバシート。
＜２０＞
ナノファイバシートは、その厚みが、１μｍ以上、特に５μｍ以上であることが好ましく、１０００μｍ以下５００μｍ以下であることが更に好ましく、
ナノファイバシートの厚みは、１μｍ以上１０００μｍ以下であることが好ましく、５μｍ以上５００μｍ以下であることが更に好ましい＜１＞ないし＜１９＞のいずれか一項に記載のナノファイバシート。
＜２１＞
第１層の厚みは、０．５μｍ以上１００μｍ以下であることが好ましく、１μｍ以上７０μｍ以下であることが更に好ましく、
第２層の厚みは、１μｍ以上９００μｍ以下であることが好ましく、５μｍ以上４３０μｍ以下であることが更に好ましい＜１＞ないし＜２０＞のいずれか一項に記載のナノファイバシート。
【００５８】
＜２２＞
ナノファイバシートにおける第２層側の最外面に前記粘着剤が付与されていることに加えて、又はそれに代えて、第１層側の最外面に基材層が設けられている＜１＞ないし＜２１＞のいずれか一項に記載のナノファイバシート。
＜２３＞
第１層及び第２層がいずれもナノファイバのみから構成されている＜１＞ないし＜２２＞のいずれか一項に記載のナノファイバシート。
【実施例】
【００５９】
以下、実施例により本発明を更に詳細に説明する。しかしながら本発明の範囲は、かかる実施例に制限されない。特に断らない限り、「％」は「質量％」を意味する。
【００６０】
〔実施例１〕
（１）第１層の製造
水不溶性ポリマーとしてポリビニルブチラール（ＰＶＢ）（積水化学社製 エスレックB BM-1）を用いた。エタノールにＰＶＢ及び紫外線反射剤としてのシリコーン処理微粒子酸化亜鉛（テイカ社製 Micro zinc oxide MZ-504R3M）と界面活性剤（花王（株）製サニゾールＣ）を溶解させて、表１に示す組成のエレクトロスピニング用溶液を得た。この溶液を用い、図１に示す装置によって、ポリエチレンテレフタレートメッシュ（ボルティングクロス  テトロン＃１２０、東京スクリーン（株）、テーバーこわさ：０．１３ｍＮｍ、線径６３μｍ、目開き：１２０メッシュ／インチ）からなる基材層の表面に水不溶性ポリマーのナノファイバから構成される第１層を形成した。第１層の製造条件は次のとおりである。得られた第１層の厚みは２０μｍであった。
印加電圧：３４ｋＶ
キャピラリ−コレクタ間距離：２６０ｍｍ
溶液吐出量：１ｍｌ／ｈ
環境：２３．５℃、３８％ＲＨ
【００６１】
（２）第２層の製造
水不溶性ポリマーとして第１層で使用したＰＶＢを用いた。エタノールとｎブチルアルコールを８：２で混合した溶液にＰＶＢ及び薬効成分としてのケトプロフェンを溶解させて、表１に示す組成のエレクトロスピニング用溶液を得た。この溶液を用い、（１）と同様の製造条件を用いて、第１層の上に水不溶性ポリマーのナノファイバから構成される第２層を形成した。得られた第２層の厚みは３８μｍであった。また、得られた第２層を示差走査熱量計（ＤＳＣ）により発熱ピークを確認した結果、ケトプロフェンが非晶状態で含有されていることが判った。
【００６２】
このようにして得られたナノファイバシート全体（基材層を除く）に対する紫外線防御剤の量は５．８％であり、薬効成分の量は３２．８％であった。この値は、それぞれの層に含まれる成分の固形分割合と、第１層と第２層の厚みの割合を掛けることで算出した。
【００６３】
〔実施例２〕
第１層の製造は実施例１と同様にした。第２層は、次の方法で製造した。水溶性ポリマーとしてポリビニルピロリドン（ＰＶＰ）（和光純薬工業製 K-90）を用いた。ＰＶＰ及び薬効成分としてのケトプロフェンをエタノールに溶解して、表１に示す組成のエレクトロスピニング用溶液を得た。この溶液を用い、実施例１と同様の製造条件を用いて、第１層の上に水溶性ポリマーのナノファイバから構成される第２層を形成した。得られた第２層の厚みは３８μｍであった。ナノファイバシート全体（基材層を除く）に対する紫外線防御剤の量は５．８％であり、薬効成分の量は３２．８％であった。
【００６４】
〔比較例１〕
本比較例は、紫外線防御剤を含まないナノファイバシートを製造した例である。実施例１において、第１層を形成したポリマーのみを使用して、単層のナノファイバ層を有するナノファイバシートを得た。ナノファイバ層の厚みは２０μｍであった。
【００６５】
〔評価〕
実施例及び比較例で得られたナノファイバシートについて、第１層のみで紫外線透過率（乾燥時紫外線透過率）を測定した。また、上述の方法で、非イオン系界面活性剤であるポリオキシエチレンメチルグルコシドを２％含有する水溶液によって湿潤させた状態での紫外線透過率（湿潤時紫外線透過率）を測定した。紫外線透過率の測定方法は、上述のとおりである。測定結果を以下の表１に示す。測定結果は、サンプル数３点の平均値を示し、四捨五入して小数点以下２桁で示した。測定は波長３９０ｎｍで行った。
【００６６】
【表１】
2015044327.tif 000003
【００６７】
表１に示す結果から明かなとおり、各実施例で得られたナノファイバシートは、乾燥時のみならず、湿潤時においても低い紫外線透過率を示すことが判る。これに対して、比較例で得られたナノファイバシートは、乾燥時には低い紫外線透過率を示すものの、湿潤時には紫外線透過率が高くなってしまうことが判る。
【符号の説明】
【００６８】
３０  装置
３１  シリンジ
３２  高電圧源
３３  導電性コレクタ
【図１】
2015044327.tif 000004